(57)【特許請求の範囲】
【請求項１】
下記成分（Ａ）−１、（Ｂ）および（Ｃ）を、架橋剤の存在下で動的に熱処理して得られるエアバッグカバー用熱可塑性エラストマー組成物であって、成分（Ａ）−１の１００重量部あたり、成分（Ｂ）の含有量が６０〜１５０重量部であり、成分（Ｃ）の含有量が０〜４０重量部であり、成分（Ａ）−１、（Ｂ）および（Ｃ）の合計量１００重量部に対し、架橋剤の添加量が０．０１〜０．３重量部である前記エアバッグカバー用熱可塑性エラストマー組成物。
成分（Ａ）−１：下記成分（イ）および（ロ）を含有し、成分（イ）の含有量が７０〜９０重量％、成分（ロ）の含有量が３０〜１０重量％であり（但し、成分（Ａ）−１を１００重量％とする。）、示差走査熱量計により測定される融解温度が１５５℃以上であり、下記の要件を充足するプロピレン系樹脂
成分（イ）：プロピレンに基づく単量体単位の含有量が９０〜１００重量％（但し、成分（イ）を１００重量％とする。）であるプロピレン系重合体成分
成分（ロ）：エチレンに基づく単量体単位の含有量が２０〜８０重量％であり、α−オレフィンに基づく単量体単位の含有量が８０〜２０重量％である（但し、成分（ロ）を１００重量％とする。）であるエチレン−α−オレフィン共重合体成分
要件：２０℃のキシレンに可溶の成分の固有粘度（１３５℃、テトラリン）［ηcxs］が２〜１０であり、さらに、［ηcxs］と２０℃のキシレンに不溶の成分の固有粘度（１３５℃、テトラリン）［ηcxis］との比（［ηcxs］／［ηcxis］）が２〜１０である
成分（Ｂ）：エチレンに基づく単量体単位の含有量が３５〜７５重量％、α−オレフィンに基づく単量体単位の含有量が６５〜２５重量％であり（但し、エチレンに基づく単量体単位の含有量とα−オレフィンに基づく単量体単位の含有量との合計を１００重量％とする。）、ヨウ素価が０．１〜７であり、ムーニー粘度（ＭＬ1+4，１２５℃）が２０〜１００であるエチレン−α−オレフィン−非共役ジエン共重合体ゴム
成分（Ｃ）：鉱物油系軟化剤
【請求項２】
成分（Ａ）−１、成分（Ａ）−２、（Ｂ）および（Ｃ）を、架橋剤の存在下で動的に熱処理して得られるエアバッグカバー用熱可塑性エラストマー組成物であって、成分（Ａ）−１および成分（Ａ）−２の合計量１００重量部あたり、成分（Ｂ）の含有量が６０〜１５０重量部であり、成分（Ｃ）の含有量が０〜４０重量部であり、成分（Ａ）−１、（Ａ）−２、（Ｂ）および（Ｃ）の合計量１００重量部に対し、架橋剤の添加量が０．０１〜０．３重量部である前記エアバッグカバー用熱可塑性エラストマー組成物。
成分（Ａ）−１：下記成分（イ）および（ロ）を含有し、成分（イ）の含有量が７０〜９０重量％、成分（ロ）の含有量が３０〜１０重量％であり（但し、成分（Ａ）−１を１００重量％とする。）、示差走査熱量計により測定される融解温度が１５５℃以上であり、下記の要件を充足するプロピレン系樹脂
成分（イ）：プロピレンに基づく単量体単位の含有量が９０〜１００重量％（但し、成分（イ）を１００重量％とする。）であるプロピレン系重合体成分
成分（ロ）：エチレンに基づく単量体単位の含有量が２０〜８０重量％であり、α−オレフィンに基づく単量体単位の含有量が８０〜２０重量％である（但し、成分（ロ）を１００重量％とする。）であるエチレン−α−オレフィン共重合体成分
要件：２０℃のキシレンに可溶の成分の固有粘度（１３５℃、テトラリン）［ηcxs］が２〜１０であり、さらに、［ηcxs］と２０℃のキシレンに不溶の成分の固有粘度（１３５℃、テトラリン）［ηcxis］との比（［ηcxs］／［ηcxis］）が２〜１０である
成分（Ａ）−２：プロピレンに基づく単量体単位の含有量が９０〜９８重量％であるプロピレン系樹脂（但し、成分（Ａ）−２を１００重量％とする。）
成分（Ｂ）：エチレンに基づく単量体単位の含有量が３５〜７５重量％、α−オレフィンに基づく単量体単位の含有量が６５〜２５重量％であり（但し、エチレンに基づく単量体単位の含有量とα−オレフィンに基づく単量体単位の含有量との合計を１００重量％とする。）、ヨウ素価が０．１〜７であり、ムーニー粘度（ＭＬ1+4，１２５℃）が２０〜１００であるエチレン−α−オレフィン−非共役ジエン共重合体ゴム
成分（Ｃ）：鉱物油系軟化剤
【請求項３】
請求項１または２に記載の熱可塑性エラストマー組成物を成形して得られるエアバッグカバー。
【請求項４】
成分（Ａ）−１、成分（Ｂ）および成分（Ｃ）を溶融混練した後、架橋剤を添加し動的に熱処理して得られる請求項１に記載の熱可塑性エラストマー組成物の製造方法。
【請求項５】
成分（Ａ）−１、成分（Ａ）−２、成分（Ｂ）および成分（Ｃ）を溶融混練した後、架橋剤を添加し動的に熱処理して得られる請求項２に記載の熱可塑性エラストマー組成物の製造方法。
【請求項６】
用いられる成分（Ａ）−１を１００重量部として、２０〜８０重量部の成分（Ａ）−１と、成分（Ｂ）および成分（Ｃ）の全量とを押出し機の上流側に供給し、これらの供給位置よりも下流側で架橋剤を供給し、押出し機の更に下流側で、残りの成分（Ａ）−１の８０〜２０重量部を供給して動的に熱処理することを特徴とする、請求項１に記載の熱可塑性エラストマーの製造方法。
【請求項７】
用いられる成分（Ａ）−１および成分（Ａ）−２の合計量を１００重量部として、２０〜８０重量部の成分（Ａ）−１および成分（Ａ）−２と、成分（Ｂ）および成分（Ｃ）の全量とを押出し機の上流側に供給し、これらの供給位置よりも下流側で架橋剤を供給し、押出し機の更に下流側で、残りの成分（Ａ）−１および成分（Ａ）−２の８０〜２０重量部を供給して動的に熱処理することを特徴とする、請求項２に記載の熱可塑性エラストマーの製造方法。
【発明の詳細な説明】
【技術分野】
【０００１】
本発明は、エアバッグカバー用熱可塑性エラストマー組成物およびエアバッグカバーに関するものである。
【背景技術】
【０００２】
自動車用エアバッグシステムのエアバッグカバーには、運転席用、助手席用等の各用途に適した剛性を有すること、ティアライン部（エアバッグ展開時にエアバッグカバーを開裂させるために設けられたエアバッグカバーの薄肉部）以外でエアバッグカバーが開裂しないように高い引張破断伸びを有すること、寒冷地での使用にも耐えるように高い低温衝撃強度を有すること、自動車の内装部品にふさわしい外観を有することなどが求められている。
【０００３】
このようなエアバッグカバーとしては、プロピレン系樹脂とエチレン−プロピレン系−非共役ジエン共重合体ゴムとからなるポリオレフィン系の熱可塑性エラストマー組成物からなる射出成形体が多く提案されている。例えば、特許文献１には、プロピレン−エチレンランダム共重合体とエチレン−プロピレン−非共役ジエン共重合体ゴムと低密度ポリエチレンとからなる熱可塑性エラストマー組成物からなる射出成形体が提案されている。また、特許文献２には、プロピレン−エチレン共重合体と、プロピレン−１−ブテンランダム共重合体と、２種類のエチレン−プロピレン−５−エチリデン−２−ノルボルネン共重合体ゴムとからなる熱可塑性エラストマー組成物からなる射出成形体が提案されている。さらに、特許文献３には、多段重合で製造されたプロピレン系樹脂とエチレン−プロピレン−５−エチリデン−２−ノルボルネン共重合体ゴムとからなる熱可塑性エラストマー組成物からなる射出成形体が提案されている。
【先行技術文献】
【特許文献】
【０００４】
【特許文献１】特開平８−２７３３１号公報
【特許文献２】特開２０００−７２９３７号公報
【特許文献３】特開２００８−４５０３７号公報
【発明の概要】
【発明が解決しようとする課題】
【０００５】
しかしながら、上記のポリオレフィン系の熱可塑性エラストマー組成物からなる射出成形体は、成形品の光沢が高い場合があり、外観において十分満足の行くものではなかった。
かかる状況の下、本発明が解決しようとする課題は、外観に優れると共にエアバッグカバー用熱可塑性エラストマー組成物に求められる流動性、機械的強度に優れ、エアバッグカバーとして好適なポリオレフィン系の熱可塑性エラストマー組成物を提供することにある。
【課題を解決するための手段】
【０００６】
本発明は、下記成分（Ａ）−１、（Ｂ）および（Ｃ）を、架橋剤の存在下で動的に熱処理して得られるエアバッグカバー用熱可塑性エラストマー組成物であって、成分（Ａ）−１の１００重量部あたり、成分（Ｂ）の含有量が６０〜１５０重量部であり、成分（Ｃ）の含有量が０〜４０重量部であり、成分（Ａ）−１、（Ｂ）および（Ｃ）の合計量１００重量部に対し、架橋剤の添加量が０．０１〜０．３重量部である前記エアバッグカバー用熱可塑性エラストマー組成物にかかるものである。
成分（Ａ）−１：下記成分（イ）および（ロ）を含有し、成分（イ）の含有量が７０〜９０重量％、成分（ロ）の含有量が３０〜１０重量％であり（但し、成分（Ａ）−１を１００重量％とする。）、示差走査熱量計により測定される融解温度が１５５℃以上であるプロピレン系樹脂
成分（イ）：プロピレンに基づく単量体単位の含有量が９０〜１００重量％（但し、成分（イ）を１００重量％とする。）であるプロピレン系重合体成分
成分（ロ）：エチレンに基づく単量体単位の含有量が２０〜８０重量％であり、α−オレフィンに基づく単量体単位の含有量が８０〜２０重量％である（但し、成分（ロ）を１００重量％とする。）であるエチレン−α−オレフィン共重合体成分
成分（Ｂ）：エチレンに基づく単量体単位の含有量が３５〜７５重量％、α−オレフィンに基づく単量体単位の含有量が６５〜２５重量％であり（但し、エチレンに基づく単量体単位の含有量とα−オレフィンに基づく単量体単位の含有量との合計を１００重量％とする。）、ヨウ素価が０．１〜７であり、ムーニー粘度（ＭＬ1+4，１２５℃）が２０〜１００であるエチレン−α−オレフィン−非共役ジエン共重合体ゴム
成分（Ｃ）：鉱物油系軟化剤
また、本発明は、成分（Ａ）−１、成分（Ａ）−２、（Ｂ）および（Ｃ）を、架橋剤の存在下で動的に熱処理して得られるエアバッグカバー用熱可塑性エラストマー組成物であって、成分（Ａ）−１および成分（Ａ）−２の合計量１００重量部あたり、成分（Ｂ）の含有量が６０〜１５０重量部であり、成分（Ｃ）の含有量が０〜４０重量部であり、成分（Ａ）−１、（Ａ）−２、（Ｂ）および（Ｃ）の合計量１００重量部に対し、架橋剤の添加量が０．０１〜０．３重量部である前記エアバッグカバー用熱可塑性エラストマー組成物にかかるものである。
成分（Ａ）−１：下記成分（イ）および（ロ）を含有し、成分（イ）の含有量が７０〜９０重量％、成分（ロ）の含有量が３０〜１０重量％であり（但し、成分（Ａ）−１を１００重量％とする。）、示差走査熱量計により測定される融解温度が１５５℃以上であるプロピレン系樹脂
成分（イ）：プロピレンに基づく単量体単位の含有量が９０〜１００重量％（但し、成分（イ）を１００重量％とする。）であるプロピレン系重合体成分
成分（ロ）：エチレンに基づく単量体単位の含有量が２０〜８０重量％であり、α−オレフィンに基づく単量体単位の含有量が８０〜２０重量％である（但し、成分（ロ）を１００重量％とする。）であるエチレン−α−オレフィン共重合体成分
成分（Ａ）−２：プロピレンに基づく単量体単位の含有量が９０〜９８重量％であるプロピレン系樹脂（但し、成分（Ａ）−2を１００重量％とする。）
成分（Ｂ）：エチレンに基づく単量体単位の含有量が３５〜７５重量％、α−オレフィンに基づく単量体単位の含有量が６５〜２５重量％であり（但し、エチレンに基づく単量体単位の含有量とα−オレフィンに基づく単量体単位の含有量との合計を１００重量％とする。）、ヨウ素価が０．１〜７であり、ムーニー粘度（ＭＬ1+4，１２５℃）が２０〜１００であるエチレン−α−オレフィン−非共役ジエン共重合体ゴム
成分（Ｃ）：鉱物油系軟化剤
さらに、本発明は、前記熱可塑性エラストマー組成物を成形して得られるエアバッグカバーにかかるものである。
【発明の効果】
【０００７】
本発明によれば、外観、流動性、機械的強度に優れるエアバッグカバー用熱可塑性エラストマー組成物を提供することができる。
さらに、成分（Ａ）−１プロピレン系樹脂と、特定量の成分（Ａ）−２プロピレン系樹脂とを併用することにより、得られる成形体を変形させた際の耐白化性に優れるものとすることができる。
【図面の簡単な説明】
【０００８】
【図１】実施例において耐白化性を評価するための成形体を製造する方法を示す図である。
【発明を実施するための形態】
【０００９】
成分（Ａ）−１は、下記成分（イ）および（ロ）を含有するプロピレン系樹脂である。
成分（イ）：プロピレンに基づく単量体単位の含有量が９０〜１００重量％（但し、成分（イ）を１００重量％とする。）であるプロピレン系重合体成分
成分（ロ）：エチレンに基づく単量体単位の含有量が２０〜８０重量％（但し、成分（ロ）を１００重量％とする。）であるエチレン−α−オレフィン共重合体成分
【００１０】
成分（イ）のプロピレン系重合体成分は、プロピレンに基づく単量体単位（プロピレン単位）に加え、他の単量体に基づく単量体単位を有していてもよい。該他の単量体としては、エチレンおよび炭素原子数４〜２０のα−オレフィンをあげることができる。該α−オレフィンとしては、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、４−メチル−１−ペンテン、２−エチル−１−ヘキセン、２，２，４−トリメチル−１−ペンテンなどがあげられる。好ましくは、エチレンおよび炭素原子数４〜１０のα−オレフィンであり、より好ましくは、エチレン、１−ブテン、１−ヘキセン、１−オクテンである。これらは１種以上用いられる。
【００１１】
成分（イ）のプロピレン単位の含有量は、成分（イ）を１００重量％として、９０〜１００重量％であり、成形体の耐熱性および剛性の観点から、好ましくは９５〜１００重量％であり、より好ましくは９８〜１００重量％である。プロピレン単位の含有量は、赤外分光法により求めることができる。
【００１２】
成分（イ）のプロピレン系重合体成分としては、プロピレン単独重合体成分、プロピレン−エチレン共重合体成分、プロピレン−１−ブテン共重合体成分、プロピレン−１−ヘキセン共重合体成分、プロピレン−１−オクテン共重合体成分、プロピレン−エチレン−１−ブテン共重合体成分、プロピレン−エチレン−１−ヘキセン共重合体成分、プロピレン−エチレン−１−オクテン共重合体成分を例示することができる。好ましくは、プロピレン単独重合体成分、エチレンおよび炭素原子数４〜１０のα−オレフィンから選ばれる少なくとも１種の単量体とプロピレンとの共重合体成分である。
【００１３】
成分（ロ）のエチレン−α−オレフィン共重合体成分は、エチレンに基づく単量体単位（エチレン単位）とα−オレフィンに基づく単量体単位（α−オレフィン単位）とを有する共重合体である。該α−オレフィンとしては、プロピレン、１−ブテン、２−メチルプロピレン、１−ペンテン、３−メチル−１−ブテン、１−ヘキセン、４−メチル−１−ペンテンおよび１−オクテンを例示することができる。好ましくは、炭素原子数３〜１０のα−オレフィンであり、より好ましくは、プロピレン、１−ブテン、１−ヘキセン、１−オクテンである。これらは１種以上用いられる。
【００１４】
成分（ロ）のエチレン単位の含有量は、成分（ロ）を１００重量％として、２０重量％以上であり、成形体の低温衝撃強度の観点から、好ましくは２２重量％以上であり、より好ましくは２５重量％以上である。また、エチレン単位の含有量は、８０重量％以下であり、成形体の低温衝撃強度の観点から、好ましくは６０重量％以下であり、より好ましくは５０重量％以下である。成分（ロ）のα−オレフィン単位の含有量は、成分（ロ）を１００重量％として、成形体の低温衝撃強度の観点から、好ましくは８０重量％以下であり、より好ましくは７８重量％以下であり、更に好ましくは７５重量％以下である。また、α−オレフィン単位の含有量は、成形体の低温衝撃強度の観点から、好ましくは２０重量％以上であり、より好ましくは４０重量％以上であり、更に好ましくは５０重量％以上である。エチレン単位およびα−オレフィン単位の含有量は、赤外分光法により求めることができる。
【００１５】
成分（ロ）のエチレン−α−オレフィン共重合体成分としては、エチレン−プロピレン共重合体成分、エチレン−１−ブテン共重合体成分、エチレン−１−ヘキセン共重合体成分、エチレン−１−オクテン共重合体成分、エチレン−プロピレン−１−ブテン共重合体成分、エチレン−プロピレン−１−ヘキセン共重合体成分、エチレン−プロピレン−１−オクテン共重合体成分を例示することができる。好ましくは、炭素原子数３〜１０のα−オレフィンとエチレンとの共重合体成分である。
【００１６】
成分（Ａ）−１における成分（イ）の含有量は７０〜９０重量％、成分（ロ）の含有量は３０〜１０重量％であり、成形体の外観および低温衝撃強度の観点から、好ましくは、成分（イ）の含有量は７２〜８８重量％、成分（ロ）の含有量は２８〜１２重量％であり、より好ましくは、成分（イ）の含有量は７５〜８５重量％、成分（ロ）の含有量は２５〜１５重量％である。但し、成分（Ａ）−１を１００重量％とする。
【００１７】
成分（Ａ）−１は、得られる成形体の外観、低温衝撃性の観点から、２０℃のキシレンに可溶の成分の固有粘度（１３５℃、テトラリン）［ηcxs］が２〜１０であり、さらに、［ηcxs］と２０℃のキシレンに不溶の成分の固有粘度（１３５℃、テトラリン）［ηcxis］との比（［ηcxs］／［ηcxis］）が２〜１０であるものが好ましく、該［ηcxs］／［ηcxis］が４〜８であるものがより好ましい。固有粘度は、ウベローデ型粘度計を用いて、１３５℃のテトラリン中で還元粘度を測定し、「高分子溶液、高分子実験学１１」（１９８２年共立出版株式会社刊）第４９１頁に記載の計算方法に従って外挿法によって求められる。ここで、２０℃のキシレン可溶部（ＣＸＳ部）と、２０℃のキシレン不溶部（ＣＸＩＳ部）とは、次の方法により得ることができる。成分（Ａ）約５ｇを沸騰キシレン５００ｍｌに完全に溶解した後、キシレン溶液を室温まで徐冷し、２０℃で４時間以上状態調整し、析出物と溶液とをろ別する。析出物をＣＸＩＳ部として得、ＣＸＳ部は、溶液から溶媒を除去して、溶液中に溶解している重合体を回収することにより得ることができる。
【００１８】
成分（Ａ）−１の融解温度は、射出成形時における成形体の離型性の観点から、好ましくは１５５℃以上であり、より好ましくは１６０℃以上ある。また、該融解温度は、通常１７５℃以下である。融解温度は、示差走査熱量計により測定される昇温時の示差走査熱量曲線において、ピーク温度が最も大きい吸熱ピークのピーク温度である。示差走査熱量計による示差走査熱量曲線の測定は、次の条件で行い、昇温操作での示差走査熱量曲線から融解温度を求める。
【００１９】
＜測定条件＞
降温操作：２２０℃で融解させ、次に、２２０℃から−９０℃まで５℃／分の降温速度で降温した。
昇温操作：降温の操作後、直ちに−９０℃から２００℃まで５℃／分で昇温する。
【００２０】
成分（Ａ）−１のメルトフローレート（２３０℃，２１．１８Ｎ）は、得られる成形体の外観および引張破断伸びの観点から、好ましくは１０〜３００ｇ／１０分であり、より好ましくは２０〜２００ｇ／１０分である。メルトフローレートは、ＪＩＳ  Ｋ７２１０に従って、温度２３０℃、荷重２１．１８Ｎの条件で測定される。
【００２１】
成分（Ａ）−１のプロピレン系樹脂の製造方法としては、公知のオレフィン重合用触媒を用いた公知の重合方法が用いられる。例えば、チーグラー・ナッタ系触媒を用いた多段重合法をあげることができる。該多段重合法には、スラリー重合法、溶液重合法、塊状重合法、気相重合法等を用いることができ、これらを２種以上組み合わせてもよい。また、市販の該当品を用いることも可能である。
【００２２】
得られる成形体を変形させた際の耐白化性を高める観点から、成分（Ａ）−１プロピレン系樹脂と共に下記成分（Ａ）−２プロピレン系樹脂を併用することが好ましい。
成分（Ａ）−２：プロピレンに基づく単量体単位の含有量が９０〜９８重量％であるプロピレン系樹脂。
【００２３】
成分（Ａ）−２は、プロピレンに基づく単量体単位の含有量が９０〜９８重量％であるプロピレン系樹脂であり（但し、成分（Ａ）−２を１００重量％とする。）、プロピレンに基づく単量体単位の含有量が過小であると得られる成形体を変形させた際の耐白化性が不十分となる。
成分（Ａ）−２のプロピレン系樹脂は、プロピレンに基づく単量体単位に加え、他の単量体に基づく単量体単位を有する。該他の単量体としては、エチレンおよび炭素原子数４〜２０のα−オレフィンをあげることができる。該α−オレフィンとしては、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、４−メチル−１−ペンテン、２−エチル−１−ヘキセン、２，２，４−トリメチル−１−ペンテンなどがあげられる。好ましくは、エチレンおよび炭素原子数４〜１０のα−オレフィンであり、より好ましくは、エチレン、１−ブテン、１−ヘキセン、１−オクテンである。これらは１種以上用いられる。
【００２４】
成分（Ａ）−２のプロピレン系樹脂の製造方法としては、公知のオレフィン重合用触媒を用いた公知の重合方法が用いられる。例えば、チーグラー・ナッタ系触媒を用いた重合法をあげることができる。該重合法には、スラリー重合法、溶液重合法、塊状重合法、気相重合法等を用いることができ、これらを２種以上組み合わせてもよい。また、市販の該当品を用いることも可能である。
【００２５】
成分（Ｂ）のエチレン−α−オレフィン−非共役ジエン共重合体ゴムは、１２５℃で測定されるムーニー粘度（ＭＬ１+４，１２５℃）が２０〜１００であり、好ましくは２５〜８０である。該ムーニー粘度が過小であると得られるエアバッグカバー成形体の離型性、または機械的強度が劣ることがあり、過大であると熱可塑性エラストマー組成物の溶融流動性が劣ることがある。該ムーニー粘度は、ＡＳＴＭ Ｄ−１６４６に従い測定される。
【００２６】
成分（Ｂ）のエチレン−α−オレフィン−非共役ジエン共重合体ゴムのエチレンに基づく単量体単位の含有量は、３５重量％以上であり、エアバッグカバー成形体の離型性、または機械的強度の観点から、好ましくは４５重量％以上であり、より好ましくは５５重量％以上である。また、エチレンに基づく単量体単位の含有量は、低温衝撃性の観点から、７５重量％以下であり、好ましくは７３重量％以下であり、より好ましくは７０重量％以下である。
成分（Ｂ）のα−オレフィンに基づく単量体単位の含有量は、６５重量％以下であり、エアバッグカバー成形体の離型性、または機械的強度の観点から、好ましくは５５重量％以下であり、より好ましくは４５重量％以下である。また、α−オレフィンに基づく単量体単位の含有量は、２５重量％以上であり、低温衝撃性の観点から、好ましくは２７重量％以上であり、より好ましくは３０重量％以上である。
但し、エチレンに基づく単量体単位の含有量とα−オレフィンに基づく単量体単位の含有量との合計を１００重量％とする。エチレンに基づく単量体単位の含有量およびα−オレフィンに基づく単量体単位の含有量は、赤外分光法により求めることができる。
【００２７】
成分（Ｂ）に用いられるα−オレフィンとしては、入手容易性よりプロピレン、または１−ブテン、１−ヘキセン、１−オクテンが挙げられる。
【００２８】
成分（Ｂ）に含まれる非共役ジエンとしては、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン；シクロへキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエン；２，３−ジイソプロピリデン−５−ノルボルネン、２−エチリデン−３−イソプロピリデン−５−ノルボルネン、２−プロペニル−２，２−ノルボルナジエン、１，３，７−オクタトリエン、１，４，９−デカトリエンのようなトリエンなどがあげられ、５−エチリデン−２−ノルボルネン、ジシクロペンタジエンが好ましい。
成分（Ｂ）のヨウ素価が０．１〜７であり、好ましくは０．１〜５、さらに好ましくは１〜３になるように、成分（Ｂ）は非共役ジエンに基づく単量体単位を含有する。成分（Ｂ）中における該非共役ジエンの含有量が過少である場合、エアバッグカバー成形体の光沢が高い場合があり、過大である場合、得られるエアバッグカバー成形体の低温衝撃性が低下する場合がある。
【００２９】
成分（Ｂ）のエチレン−α−オレフィン−非共役ジエン共重合体ゴムは、本発明の熱可塑性エラストマー組成物に１種もしくは２種以上用いることができる。２種以上のエチレン−α−オレフィン−非共役ジエン共重合体ゴムを用いる場合のヨウ素価は、熱可塑性エラストマー組成物中の成分（Ｂ）の配合量を１００としたとき、それぞれのエチレン−α−オレフィン−非共役ジエン共重合体ゴムの重量比に応じて算出される。例えば、熱可塑性エラストマー組成物中にヨウ素が０とヨウ素価が１０の成分をそれぞれ５０重量部配合した場合、該熱可塑性エラストマー組成物に用いられている成分(Ｂ)のヨウ素価は５とする。
【００３０】
成分（Ｂ）のエチレン−α−オレフィン−非共役ジエン共重合体ゴムの製造方法としては、公知のオレフィン重合用触媒を用いた公知の重合方法が用いられる。例えば、チーグラー・ナッタ系触媒、メタロセン系錯体や非メタロセン系錯体などの錯体系触媒を用いた、スラリー重合法、溶液重合法、塊状重合法、気相重合法等があげられる。また、市販の該当品を用いることも可能である。
【００３１】
本発明に用いられる成分（Ｃ）は、鉱物油系軟化剤である。鉱物油系軟化剤としては、アロマ系鉱物油（aromatic mineral oil）、ナフテン系鉱物油（naphthenic mineral oil）、パラフィン系鉱物油（paraffinic mineral oil）などがあげられ、好ましくは、パラフィン系鉱物油である。
【００３２】
本発明の熱可塑性エラストマー組成物は、成分（Ａ）−１および成分（Ａ）−２の合計量１００重量部あたり、成分（Ｂ）の含有量が６０〜１５０重量部であり、好ましくは８０〜１２０重量部である。該成分（Ｂ）の配合量が過少であるとエアバッグカバー成形体の低温衝撃性が不十分となり、過大であると熱可塑性エラストマー組成物の溶融流動性、エアバッグカバー成形体の剛性が不十分となる。
【００３３】
本発明の熱可塑性エラストマー組成物は、成分（Ａ）−１および成分（Ａ）−２の合計量１００重量部あたり、成分（Ｃ）の含有量が０〜４０重量部であり、好ましくは５〜３０重量部である。該成分（Ｃ）の配合量が過少であると熱可塑性エラストマー組成物の溶融流動性が不十分となる場合があり、過大であるとエアバッグカバー成形体の低温衝撃性や剛性が不十分となる。
【００３４】
成分（Ａ）−２を用いる場合、得られる成形体を変形させた際の耐白化性を高める観点、および得られる成形体の外観を高める観点より、成分（Ａ）−２の含有量は、７０〜３０重量部である（成分（Ａ）−１と成分（Ａ）−２の合計量を１００重量部とする）。成分（Ａ）−２の含有量が過小であると得られる成形体を変形させた際の耐白化性が不十分となり、成分（Ａ）−２の含有量が過大であると得られる成形体の外観が低下する。
【００３５】
本発明に用いられる架橋剤として、有機過酸化物が好適である。有機過酸化物として、ケトンパーオキサイド類、ジアシルパーオキサイド類、ハイドロパーオキサイド類、ジアルキルパーオキサイド類、パーオキシケタール類、アルキルパーエステル類、パーカーボネート類、パーオキシジカーボネート類、およびパーオキシエステル類を例示することができる。具体的な有機過酸化物として、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン、１，３−ビス（ｔ−ブチルパーオキシイソプロピル）ベンゼン、ｔ−ブチルクミルパーオキサイド、ジ−ｔ−ブチルパーオキサイド、２，２，４−トリメチルペンチル−２−ハイドロパ−オキサイド、ジイソプロピルベンゾハイドロパーオキサイド、クメンパーオキサイド、ｔ−ブチルパーオキサイド、１，１−ジ（ｔ−ブチルパーオキシ）３，５，５−トリメチルシクロヘキサン、１，１−ジ−ｔ−ブチルパーオキシシクロヘキサン、イソブチルパーオキサイド、２，４−ジクロロベンゾイルパーオキサイド、ｏ−メチルベンゾイルパーオキサイド、ビス−３，５，５−トリメチルヘキサノイルパーオキサイド、ラウロイルパーオキサイド、ベンゾイルパーオキサイド、およびｐ−クロロベンゾイルパーオキサイド；ならびに、これらの２以上の組合せを例示することができる。
【００３６】
架橋剤の量は、成分（Ａ）−１、（Ａ）−２、（Ｂ）および（Ｃ）の合計量を１００重量部として、０．０１〜０．３重量部であり、好ましくは０．０５〜０．２５重量部である。該有機過酸化物の配合量が過小であると溶融流動性やエアバッグカバー成形体の外観、機械物性が十分でない場合があり、過大であると得られるエアバッグカバー成形体の低温衝撃性能が低下する場合がある。
【００３７】
架橋剤と併せて、架橋助剤を配合することができる。架橋助剤としては、たとえばＮ，Ｎ‘ｍ−フェニレンビスマレイミド、トルイレンビスマレイミド、ｐ−キノンジオキシム、ニトロソベンゼン、ジフェニルグアニジン、トリメチロールプロパン等のパーオキサイド架橋助剤、又は、ジビニルベンゼン、エチレングリコールジメタクリレート、ポリエチレングリコールジメタクリレート、トリメチロールプロパントリメタクリレート、アリルメタクリレート等の多官能性のビニルモノマーがあげられる。
【００３８】
本発明の熱可塑性エラストマー組成物は、成分（Ａ）−１と、成分（Ｂ）と、成分（Ｃ）と、任意成分として成分（Ａ）−２との溶融混練を行った後、架橋剤を添加し動的に熱処理して得ることができる。成分（Ａ）−１と、成分（Ｂ）と、成分（Ｃ）と、任意成分として成分（Ａ）−２とを予め溶融混練を行い、冷却した後、更に溶融混練を行い、架橋剤を添加してもよいし、成分（Ａ）−１と、成分（Ｂ）と、成分（Ｃ）と、任意成分として成分（Ａ）−２との溶融混練中に架橋剤を添加してもよい。例えば、押出し機の上流側で成分（Ａ）−１と、成分（Ｂ）と、成分（Ｃ）と、任意成分として成分（Ａ）−２とを供給し、これらの供給位置よりも下流側で架橋剤を供給することが出来る。
【００３９】
本発明の熱可塑性エラストマー組成物は、成分（Ａ）−１と、成分（Ｂ）と、成分（Ｃ）と、任意成分として成分（Ａ）−２との溶融混練を行った後、架橋剤を添加し動的に熱処理して得られるが、エアバッグカバー成形体の低温衝撃性能、外観を高める観点により、用いられる成分（Ａ）−１および成分（Ａ）−２の合計量を１００重量部として、２０〜８０重量部の成分（Ａ）−１および成分（Ａ）−２を架橋剤の添加後に配合することが好ましい。例えば、押出し機の上流側で用いられる成分（Ａ）−１および成分（Ａ）−２の合計量を１００重量部のうち２０〜８０重量部の成分（Ａ）−１および成分（Ａ）−２と、成分（Ｂ）および（Ｃ）の全量とを供給し、これらの供給位置よりも下流側で架橋剤を供給し、更に押出し機の下流側で残りの成分（Ａ）−１および成分（Ａ）−２の８０〜２０重量部を供給することができる。その際、架橋助剤は押出し機の上流側、または架橋剤と同じ位置いずれでも供給することができる。
【００４０】
本発明の熱可塑性エラストマー組成物は、得られる成形体を変形させた際の耐白化性、エアバッグカバー成形体の低温衝撃性能、外観を高める観点から、押出し機の上流側で３０〜７０重量部の成分（Ａ）−１と、成分（Ｂ）および（Ｃ）の全量とを供給し、これらの供給位置よりも下流側で架橋剤を供給し、更に押出し機の下流側で７０〜３０重量部の成分（Ａ）−２を供給して製造することが好ましい（成分（Ａ）−１と成分（Ａ）−２の合計量を１００重量部とする。）。
【００４１】
本発明の熱可塑性エラストマー組成物は、射出成形での生産安定性を高める観点から離型性を付与するために、下記成分（Ｄ）を含有することが好ましい。
成分（Ｄ）：炭素原子数５以上の脂肪酸、炭素原子数５以上の脂肪酸の金属塩、炭素原子数５以上の脂肪酸のアミド、および、炭素原子数５以上の脂肪酸のエステルからなる化合物群から選ばれる少なくとも１種の化合物
【００４２】
成分（Ｄ）の炭素原子数５以上の脂肪酸としては、ラウリル酸、パルミチン酸、ステアリン酸、ベヘニン酸、オレイン酸、エルカ酸、リノール酸、リシノール酸を例示することができる。
【００４３】
成分（Ｄ）の炭素原子数５以上の脂肪酸の金属塩としては、上記脂肪酸と、Ｌｉ、Ｎａ、Ｍｇ、Ａｌ、Ｋ、Ｃａ、Ｚｎ、Ｂａ、Ｐｂなどの金属との塩を、具体的には、ステアリン酸リチウム、ステアリン酸ナトリウム、ステアリン酸カルシウム、ステアリン酸亜鉛などを例示することができる。
【００４４】
成分（Ｄ）の炭素原子数５以上の脂肪酸のアミドとしては、ラウリル酸アミド、パルミチン酸アミド、ステアリン酸アミド、オレイン酸アミド、エルカ酸アミド、メチレンビスステアリン酸アミド、エチレンビスステアリン酸アミド、エチレンビスオレイン酸アミド、ステアリルジエタノールアミドを例示することができる。なかでも、エルカ酸アミドが好ましい。
【００４５】
成分（Ｄ）の炭素原子数５以上の脂肪酸のエステルとしては、脂肪族アルコール（ミリスチルアルコール、パルミチルアルコール、ステアリルアルコール、ベヘニルアルコール、１２ヒドロキシステアリルアルコールなど）、芳香族アルコール（ベンジルアルコール、β−フェニルエチルアルコール、フタリルアルコールなど）、多価アルコール（グリセリン、ジグリセリン、ポリグリセリン、ソルビタン、ソルビトール、プロピレングリコール、ポリプロピレングリコール、ポリエチレングリコール、ペンタエリスリトール、トリメチロールプロパンなど）などのアルコールと、上記脂肪酸とのエステルであり、具体的には、グリセリンモノオレート、グリセリンジオレート、ポリエチレングリコールモノステアレート、クエン酸ジステアレートを例示することができる。
【００４６】
本発明に用いられる熱可塑性エラストマー組成物は、必要に応じ、無機フィラー（タルク、炭酸カルシウム、焼成カオリン等）、有機フィラー（繊維、木粉、セルロースパウダー等）、滑剤（シリコーンオイル、シリコーンガム等）、酸化防止剤（フェノール系、イオウ系、燐系、ラクトン系、ビタミン系等）、耐候安定剤、紫外線吸収剤（ベンゾトリアゾール系、トリアジン系、アニリド系、ベンゾフェノン系等）、熱安定剤、光安定剤（ヒンダードアミン系、ベンゾエート系等）、顔料、造核剤、吸着剤（金属酸化物（酸化亜鉛、酸化マグネシウム等）、金属塩化物（塩化鉄、塩化カルシウム等）、ハイドロタルサイト、アルミン酸塩等）等を含有してもよい。
【００４７】
成分（Ｄ）の含有量としては、射出成形での離型性と、成形品表面の外観とのバランスから、成分（Ａ）−１、（Ａ）−２、（Ｂ）および（Ｃ）の合計量１００重量部あたり、好ましくは０．０１〜１．５重量部であり、より好ましくは０．０５〜１．０重量部である。
【００４８】
本発明の熱可塑性エラストマー組成物は、成分（Ａ−１と、成分（Ａ）−２と、成分（Ｂ）と成分（Ｃ）と架橋剤と、必要に応じて他の成分とを、公知の方法、例えば、二軸押出機、バンバリーミキサーなどにより溶融混練することにより得ることができる。
【００４９】
上記熱可塑性エラストマー組成物は、公知の成形加工方法、好ましくは射出成形法により、本発明のエアバッグカバー成形体に加工される。
【００５０】
本発明の熱可塑性エラストマー組成物からなるエアバッグカバーは、運転席用エアバッグカバー、助手席用エアバッグカバー、サイドエアバッグカバー、ニーエアバッグカバー、カーテンエアバッグカバーに用いられる。
【実施例】
【００５１】
以下、実施例および比較例によって、本発明をより詳細に説明する。
［I］  物性測定方法
（１）メルトフローレート（ＭＦＲ）
ＪＩＳ  Ｋ７２１０に従い、成分（Ａ）および熱可塑性エラストマー組成物は２３０℃における２．１６ｋｇ荷重でのＭＦＲを測定した。
（２）固有粘度（［ηcxs］，［ηcxis］、単位：ｄｌ／ｇ）
ウベローデ型粘度計を用い、テトラリンを溶媒として１３５℃で測定した。
【００５２】
（３）ムーニー粘度
ＡＳＴＭ Ｄ−１６４６に従い測定された。
（４）エチレン単位、プロピレン単位含有量
赤外吸収スペクトル（日本分光製  ＦＴ−ＩＲ５２００型）による方法により求めた。
【００５３】
（５）融解温度（単位：℃）
熱流束型示差走査熱量計（ＴＡインストルメント社製  ＤＳＣ Ｑ１００）により、下記測定条件で示差走査熱量曲線の測定を次の条件で行い、昇温操作での示差走査熱
量曲線から融解温度を求めた。
＜測定条件＞
降温操作：２２０℃で融解させ、次に、２２０℃から−９０℃まで５℃／分の降温速度
で降温した。
昇温操作：降温の操作後、直ちに−９０℃から２００℃まで５℃／分で昇温した。
（６）射出成形体の製造方法
東芝機械社製射出成形機ＥＣ１６０ＮＩＩにて、サイドゲート平板金型を用い、シリンダー温度２２０℃、金型温度５０℃の条件で、得られた熱可塑性エラストマー組成物を縦９０ｍｍ、横１５０ｍｍ、厚み２ｍｍの射出成形体を得た。
（７）曲げ弾性率（ＦＭ）
ＪＩＳ  Ｋ７１７１に従い、上記条件で射出成形した厚さ２ｍｍの試験片を用いて、スパン間３０ｍｍ、曲げ速度１ｍｍ／分の条件下で測定した。
（８）低温耐衝撃性（ＩＺＯＤ）
ＪＩＳ  Ｋ６９１１に従い、上記条件で射出成形した試験片を用いて所定の温度で測定した。
ＮＢ＝破壊されず
Ｂ＝破壊される
（９）外観（光沢度測定）
上記条件で射出成形した試験片を用い、光沢度計(スガ試験機株式会社製  デジタル変角光沢計ＵＧＶ−５０Ｐ)により、入射角、反射角共に６０°にて光沢度を測定した。
（１０）耐白化性
［物性評価用射出成形体］
熱可塑性エラストマー組成物を、射出成形機（東芝機械社製  商品名ＥＣ１６０ＮII１
００−ＥＮ）により、シリンダー温度２５０℃、金型温度８０℃の条件で、０．５ｍｍ厚のティアライン部を有する箱状の成形体に成形した（図１参照）。得られた成形体のティアライン部を折り曲げ白化状態の目視観察を行い、下記の基準で判断を行った。
○・・・明確な白化が認められず
×・・・明確な白化が認められる
【００５４】
［II］原料
（１）プロピレン系樹脂（Ａ）−１および（Ａ）−２
（ＰＰ−１）：住友化学株式会社製  ノーブレンＷＰＸ５３４３
（ＭＦＲ＝６０ｇ／１０分；  融解温度＝１６３．５℃；  ［ηcxs］＝５．３；  ［ηcxs］／［ηcxis］＝４．５
成分（イ）の含有量＝８７重量％；  成分（ロ）の含有量＝１３重量％
成分（イ）のプロピレン単位含有量＝１００重量％
成分（ロ）のエチレン単位含有量＝３２重量％
成分（ロ）のプロピレン単位含有量＝６８重量％
（ＰＰ−２）：住友化学株式会社社製  ノーブレンＺ１４４ＣＥ４
（ＭＦＲ＝２７ｇ／１０分；  融解温度＝１４１℃；  ［ηcxs］＝０．３６；  ［ηcxs］／［ηcxis］＝０．３１
成分（イ）の含有量＝１００重量％；  成分（ロ）の含有量＝０重量％
成分（イ）のプロピレン単位含有量＝９６重量％；
成分（イ）のエチレン単位含有量＝４重量％；
【００５５】
（２）エチレン−α−オレフィン−非共役ジエン共重合体ゴム（Ｂ）
（ＥＰＤＭ−１）：住友化学株式会社社製  エスプレン５１２Ｐ
エチレン−プロピレン−５−エチリデン−２−ノルボネン共重合体；  ムーニー粘度（ＭＬ１+４，１２５℃）＝６０；  エチレン単位含有量＝６９重量％；  プロピレン単位含有量＝３１重量％；  ヨウ素価＝１．３
（ＥＰＤＭ−２）：住友化学株式会社製  エスプレン５１２Ｆ
エチレン−プロピレン−５−エチリデン−２−ノルボネン共重合体；  ムーニー粘度（ＭＬ１+４，１２５℃）＝６６；  エチレン単位含有量＝７０重量％；  プロピレン単位含有量＝３０重量％；  ヨウ素価＝１１
【００５６】
（３）鉱物油系軟化剤（Ｃ）
（オイル）パラフィン系鉱物油（出光興産（株）製  商品名  ダイアナプロセスオイルＰＷ-１００）
【００５７】
実施例１
成分（Ａ）−１として（ＰＰ−１）１００重量部と、成分（Ｂ）として（ＥＰＤＭ−１）１００重量部、エルカ酸アミド（日本精化製  ニュートロンＳ）を０．１重量部と、酸化防止剤（住友化学株式会社製  スミライザーＧＡ８０）を０．２重量部と（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキサン（有機過酸化物）をパラフィン系オイルで１０％濃度に希釈したもの２．０重量部（有機過酸化物として０．２重量部）を添加して熱可塑性エラストマー組成物を得た。得られた熱可塑性エラストマー組成物の物性測定結果を表１に示す。
【００５８】
比較例１
有機過酸化物を添加しない以外は実施例１と同様にして熱可塑性エラストマー組成物を得た。得られた熱可塑性エラストマー組成物の物性測定結果を表１に示す。
【００５９】
比較例２
成分（Ａ）−１として（ＰＰ−１）１００重量部と、成分（Ｂ）として（ＥＰＤＭ−１）４００重量部とした以外は実施例１と同様にして熱可塑性エラストマー組成物を得た。得られた熱可塑性エラストマー組成物の物性測定結果を表１に示す。
【００６０】
実施例２
成分（Ａ）−１として（ＰＰ−１）１００重量部と、成分（Ｂ）として（ＥＰＤＭ−１）８０重量部、成分(Ｃ)として(オイル)２０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加して熱可塑性エラストマー組成物を得た。得られた熱可塑性エラストマー組成物の物性測定結果を表１に示す。
【００６１】
比較例３
架橋剤として有機過酸化物をパラフィン系オイルで１０％濃度に希釈したもの５．０重量部（有機過酸化物として０．５重量部）添加した以外は実施例２と同様にして熱可塑性エラストマー組成物を得た。得られた熱可塑性エラストマー組成物の物性測定結果を表１に示す。
【００６２】
実施例３
成分（Ａ）−１として（ＰＰ−１）１００重量部と、成分（Ｂ）として（ＥＰＤＭ−１）４０重量部、（ＥＰＤＭ−２）４０重量部、成分(Ｃ)として(オイル)２０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加して熱可塑性エラストマー組成物を得た。得られた熱可塑性エラストマー組成物の物性測定結果を表１に示す。
【００６３】
比較例４
成分（Ｂ）として（ＥＰＤＭ−２）を用いた以外は、実施例２と同様にして熱可塑性エラストマー組成物を得た。得られた熱可塑性エラストマー組成物の物性測定結果を表１に示す。
【００６４】
比較例５
成分（Ａ）−１として（ＰＰ−１）１００重量部と、成分（Ｂ）として（ＥＰＤＭ−１）２５重量部、（ＥＰＤＭ−２）２５重量部、成分(Ｃ)として(オイル)５０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加して熱可塑性エラストマー組成物を得た。得られた熱可塑性エラストマー組成物の物性測定結果を表１に示す。
【００６５】
比較例６
成分（Ａ）−２として（ＰＰ−２）を用いた以外は、実施例２と同様にして熱可塑性エラストマー組成物を得た。得られた熱可塑性エラストマー組成物の物性測定結果を表１に示す。
【００６６】
実施例４
成分（Ａ）−１として（ＰＰ−１）６０重量部と、成分（Ｂ）として（ＥＰＤＭ−１）８０重量部、成分(Ｃ)として(オイル)２０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加し、さらに有機過酸化物の添加位置よりも二軸押出し機の下流側で成分成分（Ａ）−１として（（ＰＰ−１）４０重量部を添加して熱可塑性エラストマー組成物を得た。得られた熱可塑性エラストマー組成物の物性測定結果を表１に示す。
【００６７】
実施例５
成分（Ａ）−１として（ＰＰ−１）８０重量部と、成分（Ｂ）として（ＥＰＤＭ−１）８０重量部、成分(Ｃ)として(オイル)２０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加し、さらに有機過酸化物の添加位置よりも二軸押出し機の下流側で成分成分（Ａ）−２として（（ＰＰ−２）２０重量部を添加して熱可塑性エラストマー組成物を得た。得られた熱可塑性エラストマー組成物の物性測定結果を表１に示す。
【００６８】
実施例６
成分（Ａ）−１として（ＰＰ−１）６０重量部と、成分（Ｂ）として（ＥＰＤＭ−１）８０重量部、成分(Ｃ)として(オイル)２０重量部、エルカ酸アミド（日本精化製  ニュートロンＳ）を０．１重量部と、酸化防止剤（住友化学株式会社製  スミライザーＧＡ８０）を０．２重量部と酸化防止剤（チバスペシャリティ株式会社製  イルガフォス１６８）０．１重量部、架橋助剤（トリメチロールプロパントリメタクリレート、精工化学株式会社製  商品名ハイクロスＭＳ５０）０．８重量部を配合し、二軸押出し機により、シリンダー温度２００℃にて溶融混練を行い、さらに溶融混練中に２，５−ジメチル−２，５−ジ（ｔ−ブチルパーオキシ）ヘキセン（有機過酸化物）をパラフィン系オイルで１０％濃度に希釈したもの２．０重量部（有機過酸化物として０．２重量部）を添加し、さらに有機過酸化物の添加位置よりも二軸押出し機の下流側で成分成分（Ａ）−２として（（ＰＰ−２）４０重量部を添加して熱可塑性エラストマー組成物を得た。得られた熱可塑性エラストマー組成物の物性測定結果を表１に示す。
【００６９】
【表１】
0005953805.tif 000002
【図１】
0005953805.tif 000003